(57)【要約】【課題】オキソノール骨格を有する色素を含む記録層を有する光記録媒体において、優れた再生耐久性を有する光記録媒体を提供する。【解決手段】基板上に、色素を含む記録層を有する光記録媒体であって、前記色素が下記一般式（１）で表される色素であり、前記基板と前記記録層との間に、無機物からなる中間層を有することを特徴とする光記録媒体である。2007168315.tif 000015 ［一般式（１）中、Ａ、Ｂ、Ｃ、及びＤは、ＡとＢのハメットのσp値の合計及びＣとＤのハメットのσp値の合計がそれぞれ０．６以上となる電子吸引性基であり、ＡとＢもしくはＣとＤは連結して環を形成していてもよい。Ｒはメチン炭素上の置換基を表し、ｎは０乃至１の整数を表し、Ｙt+はｔ価のカチオンを表し、ｔは１乃至１０の整数を表す。］【選択図】なし【特許請求の範囲】
【請求項１】
基板上に、色素を含む記録層を有する光記録媒体であって、
前記色素が下記一般式（１）で表される色素であり、
前記基板と前記記録層との間に、無機物からなる中間層を有することを特徴とする光記録媒体。
【化１】
2007168315.tif 000014
［一般式（１）中、Ａ、Ｂ、Ｃ、及びＤは、ＡとＢのハメットのσp値の合計及びＣとＤのハメットのσp値の合計がそれぞれ０．６以上となる電子吸引性基であり、ＡとＢもしくはＣとＤは連結して環を形成していてもよい。Ｒはメチン炭素上の置換基を表し、ｎは０乃至１の整数を表し、Ｙt+はｔ価のカチオンを表し、ｔは１乃至１０の整数を表す。］
【請求項２】
前記中間層は、波長４０５ｎｍにおける光透過率が５０〜９９％であることを特徴とする請求項１に記載の光記録媒体。
【請求項３】
前記中間層は、Ｚｎ、Ｓｉ、及びＡｌからなる群より選択される金属の窒化物、又は酸化物を少なくとも１種含有することを特徴とする請求項１または２に記載の光記録媒体。
【発明の詳細な説明】
【技術分野】
【０００１】
本発明は、光記録媒体、中でもレーザ光を用いて情報の記録及び再生を行うことができる追記型の光記録媒体に関する。
【背景技術】
【０００２】
従来から、文字情報、画像情報、音声情報等を大量に記録・再生するための、レーザー光により一回限りの情報の記録が可能な追記型デジタル・ヴァサタイル・ディスク（所謂ＤＶＤ−Ｒ）と称される光ディスク（光記録媒体）が提案されている。このＤＶＤ−Ｒは、照射されるレーザー光のトラッキングのための案内溝（プリグルーブ）のトラックピッチがＣＤ−Ｒに比べて半分以下（０．７４〜０．８μｍ）と狭く形成された透明な円盤状基板上に、色素からなる記録層、そして通常は該記録層の上に光反射層、そして更に必要により保護層を設けてなるディスクを二枚、或いは該ディスクと同じ形状の円盤状保護基板とを該記録層を内側にして接着剤で貼り合わせた構造を有している。ＤＶＤ−Ｒへの情報の記録再生は、可視レーザー光（通常は、６３０〜６８０ｎｍの範囲の波長のレーザー光）を照射することにより行われ、ＣＤ−Ｒより高密度の記録が可能であるとされている。
【０００３】
また、最近は、デジタルハイビジョン放送の開始により、画像データ量の一層の増加が見こまれており、それに伴い、光記録媒体にも、高容量、高データ転送速度が求められるようになってきた。デジタルハイビジョン放送を家庭で録画しようとした場合、前述のＤＶＤ−Ｒでは既に容量が不足すると言われており、次世代ＤＶＤの開発も行われている。その一例として、このＤＶＤ−Ｒとほぼ同じ構成を有する追記型ＨＤ ＤＶＤが提案されている（例えば、非特許文献１参照。）。
【０００４】
このＨＤ ＤＶＤと呼ばれる光記録媒体は、高密度の記録を達成するために、基板には、ＤＶＤ−Ｒよりも狭いトラックピッチ（０.３〜０．５μｍ）を有するプリグルーブが形成されており、また、波長４００〜５００ｎｍの青紫色半導体レーザーを用いて記録再生することができる。
【非特許文献１】「日経エレクトロニクス１０月１３日号」日経ＢＰ社，２００３年１０月１３日発行，ｐ１２６−１３４
【発明の開示】
【発明が解決しようとする課題】
【０００５】
ところで、ＨＤ  ＤＶＤの構成で使用される色素として種々提案されているが、オキソノール色素は屈折率が２を超え、１．９程度のフタロシアニンよりも好適に使用され得る。しかしながら、オキソノール色素は分解後、ＨＤ  ＤＶＤで使用される波長４００〜５００ｎｍの短波長のレーザー光に対して良好な再生耐久性が得られないという問題があった。
【０００６】
本発明は、以上の従来の問題点に鑑みなされたものであり、以下の目的を達成することを課題とする。即ち、
本発明の目的は、オキソノール骨格を有する色素を含む記録層を有する光記録媒体において、優れた再生耐久性を有する光記録媒体を提供することにある。
【課題を解決するための手段】
【０００７】
前記課題を解決する手段は以下の通りである。即ち、
＜１＞基板上に、色素を含む記録層を有する光記録媒体であって、前記色素が下記一般式（１）で表される色素であり、前記基板と前記記録層との間に、無機物からなる中間層を有することを特徴とする光記録媒体である。
【０００８】
【化１】
2007168315.tif 000002
［一般式（１）中、Ａ、Ｂ、Ｃ、及びＤは、ＡとＢのハメットのσp値の合計及びＣとＤのハメットのσp値の合計がそれぞれ０．６以上となる電子吸引性基であり、ＡとＢもしくはＣとＤは連結して環を形成していてもよい。Ｒはメチン炭素上の置換基を表し、ｎは０乃至１の整数を表し、Ｙt+はｔ価のカチオンを表し、ｔは１乃至１０の整数を表す。］
【０００９】
＜２＞  前記中間層は、波長４０５ｎｍにおける光透過率が５０〜９９％であることを特徴とする前記＜１＞に記載の光記録媒体である。
【００１０】
＜３＞  前記中間層は、Ｚｎ、Ｓｉ、及びＡｌからなる群より選択される金属の窒化物、又は酸化物を少なくとも１種含有することを特徴とする前記＜１＞または＜２＞に記載の光記録媒体である。
【発明の効果】
【００１１】
本発明によれば、オキソノール骨格を有する色素を含む記録層を有する光記録媒体において、優れた再生耐久性を有する光記録媒体を提供することができる。
【発明を実施するための最良の形態】
【００１２】
本発明の光記録媒体は、基板上に、色素を含む記録層を有する光記録媒体であって、前記色素が一般式（１）で表される色素(詳細は後述する）であり、前記基板と前記記録層との間に、無機物からなる中間層を有することを特徴としている。
【００１３】
オキソノール骨格を有する色素は、記録後の分解物が再生レーザー光に対して弱く、連続再生中に分解物が変化し、記録部分の反射率変動を引き起こすと考えられる。一方、オキソノール骨格を有する色素を含む記録層に中間層を隣接して形成して記録した場合、ピット部に空隙が形成されることが確認されている（中間層なしでは空隙は形成されない）。空隙は光を吸収しないので、結果的にピット部の吸光性物質が少なくなっている。このことが、記録部分の反射率変動を抑制し、代表的な信号であるＰＲＳＮＲの劣化の抑制につながったものと推定される。
一方、フタロシアニン等の色素は、分解物も記録／再生光に対して充分強いため、中間層の有無に依らず再生耐久性にはほとんど影響を与えない。
また、フタロシアニン色素の場合、隣接トラックへのピットの広がりを抑制する目的で基板と記録層との間に中間層を設けることで特性が改善されるが、元々ピットの隣接トラック方向への広がりの少ないオキソノール色素の場合、中間層は記録再生特性にはほとんど影響を与えず、再生耐久性が改善されるという予期せぬ効果が得られた。
以下、本発明の光記録媒体の各構成要素について説明する。
【００１４】
本発明の光記録媒体の層構成としては、基板上に、中間層、記録層と、反射層と、保護層とを順次有し、接着層を介して、保護層とダミー基板とを貼り合わせる構成、いわゆる「ＨＤ  ＤＶＤ」の構成を対象としている。
この層構成は単なる例示であり、当該層構成は上述の順番のみでなく、一部を入れ替えてもよい。また、一部（基板、中間層、及び記録層を除く）を省略しても、別の異なる層を追加してもかまわない。さらに、各層は１層で構成されても複数層で構成されてもよい。
以下、基板及び各層について説明する。なお、以下の説明において、基板とダミー基板とを総称して、単に「基板」という場合がある。
【００１５】
［基板］
本発明の光記録媒体の基板は、従来の光ディスクの基板として用いられている各種の材料から任意に選択することができる。
基板材料としては、例えば、ガラス、ポリカーボネート、ポリメチルメタクリレート等のアクリル樹脂、ポリ塩化ビニル、塩化ビニル共重合体等の塩化ビニル系樹脂、エポキシ樹脂、アモルファスポリオレフィン及びポリエステルなどを挙げることができ、所望によりそれらを併用してもよい。上記材料の中では、耐湿性、寸法安定性及び価格などの点からポリカーボネートが好ましい。
基板の厚さは、０．５〜１．０ｍｍとすることが好ましく、０．５５〜０．８ｍｍとすることがより好ましい。
【００１６】
基板に形成されるプリグルーブは、反射率の確保、成形の容易さ、トラッキングの安定性の点から、溝深さは３０〜１３０ｎｍとすることが好ましく、４０〜１２５ｎｍとすることがより好ましく、５０〜１２０ｎｍとすることがさらに好ましい。また、溝幅（半値幅）は、１４０〜２４０ｎｍとすることが好ましく、１４５〜２３０ｎｍとすることがより好ましく、１５０〜２２０ｎｍとすることがさらに好ましい。溝幅が狭いと溝部、広いとランド部（溝間部）の成型が困難となることがある。トラックピッチは３３０〜５００ｎｍとすることが好ましい。
【００１７】
記録層が設けられる側の基板表面（プリグルーブが形成された面側）には、平面性の改善、接着力の向上及び記録層の変質防止の目的で、下塗層が設けられてもよい。
下塗層の材料としては例えば、ポリメチルメタクリレート、アクリル酸・メタクリル酸共重合体、スチレン・無水マレイン酸共重合体、ポリビニルアルコール、Ｎ−メチロールアクリルアミド、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；及びシランカップリング剤などの表面改質剤などを挙げることができる。下塗層は、上記物質を適当な溶剤に溶解又は分散して塗布液を調製した後、この塗布液をスピンコート、ディップコート、エクストルージョンコートなどの塗布法により基板表面に塗布することにより形成することができる。
下塗層の層厚は一般に０．００５〜２０μｍの範囲にあり、好ましくは０．０１〜１０μｍの範囲である。
【００１８】
［中間層］
本発明において、中間層は、基板と記録層との間に形成される必須の層であり、既述のように、この中間層と、オキソノール骨格を有する色素を含む記録層とにより、ピット部に空隙が形成される。
【００１９】
中間層に用いられる材料としては、記録及び再生に用いられるレーザー光を透過する材料であり、上記の機能を発現し得るものであれば、特に、制限されるものではないが、例えば、ガスや水分の透過性の低い材料であり、誘電体であることが好ましい。
具体的には、Ｚｎ、Ｓｉ、Ａｌ、Ｔｉ、Ｔｅ、Ｓｎ、Ｍｏ、Ｇｅ、Ｎｂ、Ｇａ、Ｉｎ等の窒化物、酸化物、炭化物からなる材料が好ましく、中でも、Ｚｎ、Ｓｉ、及びＡｌからなる群より選択される金属の窒化物、酸化物を少なくとも１種含む層であることが好ましい。具体的には、ＭｏＯ2、ＧｅＯ2、ＴｅＯ、ＳｉＯ2、ＴｉＯ2、ＺｎＯ、ＳｎＯ2、ＺｎＯ−Ｇａ2Ｏ3、ＺｎＯ−Ａｌ2Ｏ3、Ｎｂ2Ｏ５、Ｇａ２Ｏ３、ＩＴＯ、Ｓｉ３Ｎ４が好ましく、ＳｉＯ2、ＳｎＯ2、ＺｎＯ−Ｇａ2Ｏ3がより好ましい。
【００２０】
また、中間層は硫黄を含まないことが望ましい。硫黄を含むと反射層に銀を用いた場合、銀を腐食させる場合があるからである。
また、中間層は水に腐食しない素材であることが望ましい。水に腐食する素材は湿熱保存性が悪くなる傾向にある。
【００２１】
中間層の厚さは１〜８０ｎｍとすることが好ましく、１〜５０ｎｍとすることがより好ましくは、１．５〜３０ｎｍとすることがさらに好ましい。薄すぎると記録時の空隙形成が不十分となり、厚すぎると溝幅が狭くなり記録特性が悪化することがある。
【００２２】
以上の中間層は、真空蒸着、ＤＣスパッタリング、ＲＦスパッタリング、イオンプレーティングなどの真空成膜法により形成することができる。中でも、スパッタリングを用いることがより好ましい。
【００２３】
スパッタによる成膜時の圧力は１３．３〜１．３３×１０−３Ｐａ（１Ｅ−０１〜１Ｅ−０５ｔｏｒｒ）が好ましく、レートは０．１〜３０ｎｍ／ｓｅｃが好ましく、ガス流量は１〜５０ｓｃｃｍが好ましく、ガス種類はＡｒが好ましく、スパッタ電力は０．２〜４ｋＷ（好ましくは０．４〜３ｋＷ、さらに好ましくは０．５〜２．５ｋＷ）である。
【００２４】
ＲＦスパッタ法により成膜する場合、そのチューニング（マッチング）を調整して、ＦＷＤに対するＲＥＦは１０％以下、好ましくは５％以下、更に好ましくは２．５％以下である。また、酸化物や窒化物の場合、それらのガスをスパッタガス中に混合して反応性スパッタにより成膜することがある。
【００２５】
ＤＣスパッタ法による成膜の場合、パルススパッタ法やチョッパー等により瞬間的にターゲットの帯電を除去する手法を組み合わせることが好ましい。また、酸化物や窒化物の場合、それらのガスをスパッタガス中に混合して反応性スパッタにより成膜することがある。
【００２６】
中間層の光透過率は５０〜９９％であることが好ましく、５５〜９８％であることがより好ましく、６０〜９５％であることがさらに好ましい。光透過率が低いと記録感度が悪化することがあり、媒体反射率が低くなるなどの弊害が生じることがある。光透過率が高いと、耐光性試験時の保存性が悪くなる傾向にある。中間層に用いられる無機物層は、記録再生波長である４０５ｍより短い領域では光吸収性が４０５ｎｍでの吸収より大きく、耐光性試験時に照射される〜３５０ｎｍの光から色素を保護する働きも有していると推定される。
【００２７】
［記録層］
記録層は、記録及び再生に使用されるレーザー光を吸収し得る色素を含有する層であって、デジタル情報などの符号情報（コード化情報）が記録される。
記録層には、下記一般式（１）で表される色素を含む。
【００２８】
【化２】
2007168315.tif 000003
［一般式（１）中、Ａ、Ｂ、Ｃ、及びＤは、ＡとＢのハメットのσp値の合計及びＣとＤのハメットのσp値の合計がそれぞれ０．６以上となる電子吸引性基であり、ＡとＢもしくはＣとＤは連結して環を形成していてもよい。Ｒはメチン炭素上の置換基を表し、ｎは０乃至１の整数を表し、Ｙt+はｔ価のカチオンを表し、ｔは１乃至１０の整数を表す。］
【００２９】
一般式（１）はアニオンの局在位置の表記の違いによる複数の互変異性体を含むものであるが、特にＡ、Ｂ、Ｃ、及びＤのいずれかが−ＣＯ−Ｅ（Ｅは置換基）である場合、酸素原子上に負電荷を局在させて表記することが一般的である。例えばＤが−ＣＯ−Ｅである場合、表記としては下記一般式（２）が一般的であり、このような表記のものも一般式（１）に含まれる。
【００３０】
【化３】
2007168315.tif 000004
【００３１】
一般式（２）におけるＡ、Ｂ、Ｃ、Ｒ、ｎ、Ｙt+、ｔの定義は一般式（１）と同一である。
【００３２】
以下、上記一般式（１）で表されるオキソノール色素について説明する。一般式（２）において、Ａ、Ｂ、ＣおよびＤは、ＡとＢのハメットの置換基定数σp値の合計及びＣとＤのハメットの置換基定数σp値の合計がそれぞれ０．６以上となる電子吸引性基を表す。Ａ、Ｂ、ＣおよびＤはそれぞれ同一でもよく、また異なっていてもよい。また、ＡとＢ、もしくはＣとＤは連結して環を形成していてもよい。Ａ、Ｂ、Ｃ及びＤで表される電子吸引性基のハメットの置換基定数σp値は、それぞれ独立に０．３０〜０．８５の範囲にあることが好ましく、更に好ましくは、０．３５〜０．８０の範囲である。
【００３３】
ハメットの置換基定数σp値（以下、σp値という）は、例えばＣｈｅｍ．Ｒｅｖ．９１，１６５（１９９１）及びこれに引用されている参考文献に記載されており、記載されていないものについても同文献記載の方法によって求めることが可能である。ＡとＢ（ＣとＤ）が連結して環を形成している場合、Ａ（Ｃ）のσp値は、−Ａ−Ｂ−Ｈ（−Ｃ−10 Ｄ−Ｈ）基のσp 値を意味し、Ｂ（Ｄ）のσp 値は、−Ｂ−Ａ−Ｈ（−Ｄ−Ｃ−Ｈ）基のσp値を意味する。この場合、両者は結合の方向が異なるためσp値は異なる。
【００３４】
Ａ、Ｂ、Ｃ及びＤで表される電子吸引性基の好ましい具体例としては、シアノ基、ニトロ基、炭素原子数１乃至１０のアシル基（例、アセチル、プロピオニル、ブチリル、ピバロイル、ベンゾイル）、炭素原子数２乃至１２のアルコキシカルボニル基（例、メトキシカルボニル、エトキシカルボニル、イソプロポキシカルボニル、ブトキシカルボニル、デシルオキシカルボニル）、炭素原子数７乃至１１のアリールオキシカルボニル基（例、フェノキシカルボニル）、炭素原子数１乃至１０のカルバモイル基（例、メチルカルバモイル、エチルカルバモイル、フェニルカルバモイル）、炭素原子数１乃至１０のアルキルスルホニル基（例、メタンスルホニル）、炭素原子数６乃至１０のアリールスルホニル基（例、ベンゼンスルホニル）、炭素原子数１乃至１０のアルコキシスルホニル基（例、メトキシスルホニル）、炭素原子数１乃至１０のスルファモイル基（例、エチルスルファモイル、フェニルスルファモイル）、炭素原子数１乃至１０のアルキルスルフィニル基（例、メタンスルフィニル、エタンスルフィニル）、炭素原子数６乃至１０のアリールスルフィニル基（例、ベンゼンスルフィニル）、炭素原子数１乃至１０のアルキルスルフェニル基（例、メタンスルフェニル、エタンスルフェニル）、炭素原子数６乃至１０のアリールスルフェニル基（例、ベンゼンスルフェニル）、ハロゲン原子、炭素原子数２乃至１０のアルキニル基（例、エチニル）、炭素原子数２乃至１０のジアシルアミノ基（例、ジアセチルアミノ）、ホスホリル基、カルボキシル基、５員もしくは６員のヘテロ環基（例えば、２−ベンゾチアゾリル、２−ベンゾオキサゾリル、３−ピリジル、５−（１Ｈ）−テトラゾリル、４−ピリミジル）を挙げることができる。
【００３５】
一般式（１）において、Ｒで表されるメチン炭素上の置換基としては、例えば以下に記載のものを挙げることができる。炭素原子数１〜２０の鎖状又は環状のアルキル基（例えば、メチル、エチル、ｎ−プロピル、イソプロピル、ｎ−ブチル）、炭素原子数６〜１８の置換又は無置換のアリール基（例えば、フェニル、クロロフェニル、アニシル、トルイル、２，４−ジ−ｔ−アミル、１−ナフチル）、アルケニル基（例えば、ビニル、２−メチルビニル）、アルキニル基（例えば、エチニル、２−メチルエチニル、２−フェニルエチニル）、ハロゲン原子（例えば、Ｆ、Ｃｌ、Ｂｒ、Ｉ）、シアノ基、ヒドロキシル基、カルボキシル基、アシル基（例えば、アセチル、ベンゾイル、サリチロイル、ピバロイル）、アルコキシ基（例えば、メトキシ、ブトキシ、シクロヘキシルオキシ）、アリールオキシ基（例えば、フェノキシ、１−ナフトキシ）、アルキルチオ基（例えば、メチルチオ、ブチルチオ、ベンジルチオ、３−メトキシプロピルチオ）、アリールチオ基（例えば、フェニルチオ、４−クロロフェニルチオ）、
【００３６】
アルキルスルホニル基（例えば、メタンスルホニル、ブタンスルホニル）、アリールスルホニル基（例えば、ベンゼンスルホニル、パラトルエンスルホニル）、炭素原子数１〜１０のカルバモイル基、炭素原子数１〜１０のアミド基、炭素原子数２〜１２のイミド基、炭素原子数２〜１０のアシルオキシ基、炭素原子数２〜１０のアルコキシカルボニル基、ヘテロ環基（例えば、ピリジル、チエニル、フリル、チアゾリル、イミダゾリル、ピラゾリルなどの芳香族ヘテロ環、ピロリジン環、ピペリジン環、モルホリン環、ピラン環、チオピラン環、ジオキサン環、ジチオラン環などの脂肪族ヘテロ環）である。
【００３７】
Ｒとして好ましいものは、ハロゲン原子、炭素原子数１乃至８の鎖状又は環状のアルキル基、炭素原子数６乃至１０のアリール基、炭素原子数１乃至８のアルコキシ基、炭素原子数６乃至１０のアリールオキシ基、炭素原子数３乃至１０のヘテロ環基であり、特に塩素原子、炭素原子数１乃至４のアルキル基（例：メチル、エチル、イソプロピル）、フェニル、炭素原子数１乃至４のアルコキシ基（例：メトキシ、エトキシ）、フェノキシ、炭素原子数４乃至８の含窒素ヘテロ環基（例：４−ピリジル、ベンゾオキサゾール−２−イル、ベンゾチアゾール−２−イル）が好ましい。
【００３８】
Ａ、Ｂ、Ｃ、Ｄ及びＲは更に置換基を有していてもよく、置換基の例としては、一般式（１）におけるＲで表される一価の置換基の例として先に挙げたものと同様のものを挙げることができる。
【００３９】
光ディスクに用いられる色素としては熱分解性の観点からＡとＢ、またはＣとＤが連結して環を形成することが好ましく、そのような環の例として以下のようなものが挙げられる。なお、例示中、Ｒａ、Ｒｂ、及びＲｃは各々独立に、水素原子または置換基を表す。
【００４０】
【化４】
2007168315.tif 000005
【００４１】
【化５】
2007168315.tif 000006
【００４２】
【化６】
2007168315.tif 000007
【００４３】
【化７】
2007168315.tif 000008
【００４４】
好ましい環は、（８）、（９）、（１０）、（１１）、（１２）、（１３）、（１４）、（１６）、（１７），（３６）、（３９）、（４１）、（５４）、及び（５７）で示されるものである。更に好ましくは、（８）、（９）、（１０）、（１３）、（１４）、（１６）、（１７）及び（５７）で示されるものである。最も好ましくは、（９）、（１０）、（１３）、（１７）及び（５７）で示されるものである。
【００４５】
Ｒａ、Ｒｂ、及びＲｃで表される置換基は、それぞれ前記Ｒで表される置換基として挙げたものと同義である。またＲａ、Ｒｂ、及びＲｃはそれぞれ互いに連結して炭素環又は複素環を形成してもよい。炭素環としては、例えば、シクロヘキシル環、シクロペンチル環、シクロヘキセン環、及びベンゼン環などの飽和または不飽和の４〜７員の炭素環を挙げることができる。また複素環としては、例えば、ピペリジン環、ピペラジン環、モルホリン環、テトラヒドロフラン環、フラン環、チオフェン環、ピリジン環、及びピラジン環などの飽和または不飽和の４〜７員の複素環を挙げることができる。これらの炭素環または複素環は更に置換されていてもよい。更に置換し得る基としては、前記Ｒで表される置換基として挙げたものと同義である。
【００４６】
一般式（１）において、Ｙt+で表されるｔ価のカチオンは、無機又は有機の何れのカチオンでもよく、無機のカチオンとしては、例えば、水素イオン、金属イオン、アンモニウムイオン（ＮＨ4+）を挙げることができ、好ましくは金属イオンであり、特にアルカリ金属イオン（例：Ｌｉ+、Ｎａ+、Ｋ+）又は遷移金属イオン（例：Ｃｕ２＋、Ｃｏ２＋）が好ましい。また、遷移金属イオンの場合、有機リガンドが配位しているものでもよい。
【００４７】
Ｙt+で表されるｔ価の有機のカチオンとしては、オニウムイオンが好ましく、下記一般式（３）で表されるものが特に好ましい。これらの化合物は、対応するジピリジルと目的の置換基を持つハロゲン化物とのメンシュトキン反応（例えば、特開昭６１−１４８１６２号公報参照）、あるいは特開昭５１−１６６７５号公報および特開平１−９６１７１号公報に記載の方法に準ずるアリール化反応により容易に得ることができる。
【００４８】
【化８】
2007168315.tif 000009
【００４９】
一般式（３）式中Ｒ３１およびＲ３２はそれぞれ独立にアルキル基、アルケニル基、アルキニル基、アリール基又はヘテロ環基を表し、Ｒ３３は置換基を表し、ｓは０乃至８の整数を表し、ｓが２以上の整数のとき、複数個のＲ３３はそれぞれ同一でも異なっていてもよく、また互いに連結して環を形成していてもよい。
【００５０】
一般式（３）において、Ｒ３１もしくはＲ３２で表されるアルキル基は、炭素原子数１〜１８が好ましく、更に炭素数１〜８が好ましく、直鎖、分岐又は環状であってもよく、例えばメチル、エチル、ｎ−プロピル、イソプロピル、ｎ−ブチル、イソブチル、ｓ−ブチル、イソアミル、ｎ−ヘキシル、シクロヘキシル、２−エチルヘキシル、ｎ−オクチルを挙げることができる。
【００５１】
一般式（３）において、Ｒ３１もしくはＲ３２で表されるアルケニル基は、炭素数２〜１８が好ましく、更に炭素数２〜８が好ましく、例えばビニル、２−プロペニル、２−メチルプロペニル、１，３−ブタジエニルを挙げることができる。
【００５２】
一般式（３）において、Ｒ３１もしくはＲ３２で表されるアルキニル基は、炭素数２〜１８が好ましく、更に炭素数２〜８が好ましく、例えばエチニル、プロピニル、３，３−ジメチルブチニルを挙げることができる。
【００５３】
一般式（３）において、Ｒ３１もしくはＲ３２で表されるアリール基は、炭素数６〜１８が好ましく、更に炭素数６〜１０が好ましく、例えばフェニル、１−ナフチル、２−ナフチルを挙げることができる。
【００５４】
一般式（３）において、Ｒ３１もしくはＲ３２で表されるヘテロ環基は、炭素数４〜７の飽和又は不飽和のヘテロ環基が好ましく、含有されるヘテロ原子としては窒素原子、酸素原子、硫黄原子が好ましく、例えば４−ピリジル、２−ピリジル、２−ピラジル、２−ピリミジル、４−ピリミジル、２−イミダゾリル、２−フリル、２−チオフェニル、２−ベンゾオキサゾリル、２−ベンゾチオキサゾリルを挙げることができる。
【００５５】
一般式（３）のＲ３１およびＲ３２は更に置換基を有していてもよく、置換基としては一般式（１）のＲを表す置換基として例示したものと同様のものを挙げることができる。
【００５６】
一般式（３）においてＲ３３で表される置換基は、一般式（２）のＲと同義であり、好ましくは炭素数１〜１８のアルキル基であり、より好ましくは炭素数１〜８の無置換アルキル基である。
【００５７】
一般式（３）において、ｓは０乃至８の整数を表すが、ｓは０〜４が好ましく、更に０〜２であることが好ましく、特に０が好ましい。ｓが２以上の整数のとき、複数個のＲ３３はそれぞれ同一でも異なっていてもよく、また互いに連結して環を形成していてもよい。また、一般式（３）において二つのピリジン環は、何れの位置で連結していてもよいが、ピリジン環の２位もしくは４位で連結するのが好ましく、特に両ピリジン環の４位同士で連結するのが好ましい。
【００５８】
一般式（１）で表されるオキソノール色素は、任意の位置で結合して多量体を形成していてもよく、この場合の各単位は互いに同一でも異なっていてもよく、またポリスチレン、ポリメタクリレート、ポリビニルアルコール、セルロース等のポリマー鎖に結合していてもよい。
【００５９】
本発明に用いられる一般式（１）で表されるオキソノール色素の具体例としては、特開昭６３−２０９９９５号公報、特開平１０−２９７１０３号公報、同１１−７８１０６号公報、同１１−３４８４２０公報、特開２０００−５２６５８公報、特願平１１−７８１０６号公報に記載されたオキソノール色素の具体例を挙げることができる。その一部の化合物を以下に例示する。
【００６０】
【化９】
2007168315.tif 000010
【００６１】
記録層は、さらに記録層の耐光性を向上させるために、種々の褪色防止剤を含有することが好ましい。褪色防止剤としては、有機酸化剤や一重項酸素クエンチャーを挙げることができる。褪色防止剤として用いられる有機酸化剤としては、特開平１０−１５１８６１号に記載されている化合物が好ましい。一重項酸素クエンチャーとしては、既に公知の特許明細書等の刊行物に記載のものを利用することができる。その具体例としては、特開昭５８−１７５６９３号、同５９−８１１９４号、同６０−１８３８７号、同６０−１９５８６号、同６０−１９５８７号、同６０−３５０５４号、同６０−３６１９０号、同６０−３６１９１号、同６０−４４５５４号、同６０−４４５５５号、同６０−４４３８９号、同６０−４４３９０号、同６０−５４８９２号、同６０−４７０６９号、同６３−２０９９９５号、特開平４−２５４９２号、特公平１−３８６８０号、及び同６−２６０２８号等の各公報、ドイツ特許３５０３９９号明細書、そして日本化学学会誌１９９２年１０月号第１１４１頁などに記載のものを挙げることができる。
【００６２】
好ましい一重項酸素クエンチャーの例としては、下記の一般式(４)で表わされる化合物を挙げることができる。
【００６３】
【化１０】
2007168315.tif 000011
［一般式（４）中、Ｒ41は置換基を有していてもよいアルキル基を表わし、Ｑ-はアニオンを表わす。］
【００６４】
一般式（４）において、Ｒ41は置換されていてもよい炭素数１〜８のアルキル基が一般的であり、無置換の炭素数１〜６のアルキル基が好ましい。アルキル基の置換基としては、ハロゲン原子（例、Ｆ，Ｃｌ）、アルコキシ基（例、メトキシ、エトキシ）、アルキルチオ基（例、メチルチオ、エチルチオ）、アシル基（例、アセチル、プロピオニル）、アシルオキシ基（例、アセトキシ、プロピオニルオキシ）、ヒドロキシ基、アルコキシカルボニル基（例、メトキシカルボニル、エトキシカルボニル）、アルケニル基（例、ビニル）、アリール基（例、フェニル、ナフチル）を挙げることができる。これらの中で、ハロゲン原子、アルコキシ基、アルキルチオ基、アルコキシカルボニル基が好ましい。Ｑ-のアニオンの例としては、ＣｌＯ4-、ＡｓＦ6-、ＢＦ4-、及びＳｂＦ6-が好ましい。
【００６５】
記録層の形成は、蒸着、スパッタリング、ＣＶＤ、又は溶剤塗布等の方法によって行うことができるが、溶剤塗布が好ましい。
記録層を溶剤塗布により形成する方法としては、まず、色素等の記録物質を、結合剤等と共に適当な溶剤に溶解して塗布液を調製し、次いで、この塗布液を基板上に塗布して塗膜を形成した後、乾燥する方法がある。
塗布液中の記録物質（上記の色素、化合物）の濃度は、一般に０．０１〜１５質量％の範囲であり、好ましくは０．１〜１０質量％の範囲、より好ましくは０．５〜５質量％の範囲、最も好ましくは０．５〜３質量％の範囲である。
【００６６】
塗布液の溶剤としては、酢酸ブチル、乳酸エチル、セロソルブアセテートなどのエステル；メチルエチルケトン、シクロヘキサノン、メチルイソブチルケトンなどのケトン；ジクロルメタン、１，２−ジクロルエタン、クロロホルムなどの塩素化炭化水素；ジメチルホルムアミドなどのアミド；メチルシクロヘキサンなどの炭化水素；ジブチルエーテル、ジエチルエーテル、テトラヒドロフラン、ジオキサンなどのエーテル；エタノール、ｎ−プロパノール、イソプロバノール、ｎ−ブタノール、ジアセトンアルコールなどのアルコール；２，２，３，３−テトラフルオロプロパノールなどのフッ素系溶剤；エチレングリコールモノメチルエーテル、エチレングリコールモノエチルエーテル、プロピレングリコールモノメチルエーテルなどのグリコールエーテル類などを挙げることができる。
上記溶剤は使用する色素の溶解性を考慮して単独で、或いは二種以上を組み合わせて使用することができる。塗布液中には更に酸化防止剤、ＵＶ吸収剤、可塑剤、潤滑剤など各種の添加剤を目的に応じて添加してもよい。
【００６７】
結合剤を使用する場合、該結合剤の例としては、ゼラチン、セルロース誘導体、デキストラン、ロジン、ゴムなどの天然有機高分子物質；及びポリエチレン、ポリプロピレン、ポリスチレン、ポリイソブチレン等の炭化水素系樹脂；ポリ塩化ビニル、ポリ塩化ビニリデン、ポリ塩化ビニル・ポリ酢酸ビニル共重合体等のビニル系樹脂；ポリアクリル酸メチル、ポリメタクリル酸メチル等のアクリル樹脂；ポリビニルアルコール、塩素化ポリエチレン、エポキシ樹脂、ブナラール樹脂、ゴム誘導体、フェノール・ホルムアルデヒド樹脂等の熱硬化性樹脂の初期縮合物などの合成有機高分子を挙げることができる。
【００６８】
記録層の材料として結合剤を併用する場合、結合剤の使用量は、一般に色素の質量の０．０１倍量〜５０倍量の範囲にあり、好ましくは０．１倍量〜５倍量の範囲にある。
【００６９】
前記溶剤塗布の塗布方法としては、スプレー法、スピンコート法、ディップ法、ロールコート法、ブレードコート法、ドクターロール法、スクリーン印刷法などを挙げることができる。
記録層の層厚は一般に１０〜５００ｎｍの範囲にあり、好ましくは１５〜３００ｎｍの範囲にあり、より好ましくは２０〜１５０ｎｍの範囲にある。
なお、記録層は単層でも重層でもよい。
【００７０】
記録層には、該記録層の耐光性を向上させるために、種々の褪色防止剤を含有させることができる。褪色防止剤としては、一般的に、一重項酸素クエンチャーが用いられる。一重項酸素クエンチャーとしては、既に公知の特許明細書等の刊行物に記載のものを利用することができる。その具体例としては、特開昭５８−１７５６９３号、同５９−３１１９４号、同６０−１８３８７号、同６０−１９５８６号、同６０−１９５８７号、同６０−３５０５４号、同６０−３６１９０号、同６０−３６１９１号、同６０−４４５５４号、同６０−４４５５５号、同６０−４４３８９号、同６０−４４３９０号、同６０−５４８９２号、同６０−４７０６９号、同６８−２０９９９５号、特開平４−２５４９２号、特公平１−３８６８０号、及び同６−２６０２８号等の各公報、ドイツ特許３５０３９９号明細書、そして日本化学会誌１９９２年１０月号第１１４１頁などに記載のものを挙げることができる。
【００７１】
前記一重項酸素クエンチャーなどの褪色防止剤の使用量は、通常、色素の質量の０．１〜５０質量％の範囲であり、好ましくは、０．５〜４５質量％の範囲、更に好ましくは、３〜４０質量％の範囲、特に好ましくは５〜２５質量％の範囲である。
【００７２】
［反射層］
情報の再生時における反射率の向上の目的で、記録層に隣接して反射層が設けられる。反射層の材料である光反射性物質はレーザー光に対する反射率が高い物質であり、その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉなどの金属及び半金属或いはステンレス鋼を挙げることができる。これらの物質は単独で用いてもよいし、或いは二種以上の組合せで、又は合金として用いてもよい。これらのうちで好ましいものは、Ｃｒ、Ｎｉ、Ｐｔ、Ｃｕ、Ａｇ、Ａｕ、Ａｌ及びステンレス鋼である。特に好ましくは、Ａｕ金属、Ａｇ金属、Ａｌ金属或いはこれらの合金であり、最も好ましくは、Ａｇを５０ａｔｍ％以上含む金属である。
反射層は、例えば、上記光反射性物質を蒸着、スパッタリング又はイオンプレーティングすることにより基板若しくは記録層の上に形成することができる。
反射層の層厚は、一般的には１０〜３００ｎｍの範囲にあり、５０〜２００ｎｍの範囲にあることが好ましい。
【００７３】
［接着層］
接着層は、上記反射層と、第２の基板とを貼り合わせるために形成される。
接着層を構成する材料としては、光硬化性樹脂が好ましく、中でも、ディスクの反りを防止するため、硬化収縮率の小さいものが好ましい。このような光硬化性樹脂としては、例えば、大日本インキ化学工業（株）製の「ＳＤ−６４０」、「ＳＤ−６６１」等のＵＶ硬化性樹脂（ＵＶ硬化性接着剤）を挙げることができる。
また、接着層の厚さは、弾力性を持たせるため、１〜１０００μｍの範囲が好ましく、５〜５００μｍの範囲がより好ましく、１０〜１００μｍの範囲が特に好ましい。
【００７４】
［ダミー基板］
ダミー基板には、プリグルーブが形成されていない点以外は、既述の基板と同じ材質で、同じ形状のものを使用することができる。
また、ダミー基板にも既述の基板と同様のプリグルーブが形成され、また、貼り合わせ面に、記録層が形成されていてもよい。更に、ダミー基板と記録層との間に誘電体層が設けられてもよいし、記録層の基板とは反対の面に反射層が設けられてもよい。なお、ダミー基板側に設けられる、誘電体層、記録層、及び反射層も、上述の各層と同様である。このように、ダミー基板側に記録層が形成されている積層体と、上述のように、既述の基板上に、誘電体層、記録層、及び反射層がこの順に形成されている積層体と、を両基板を外側にして接着層により貼り合せることにより、両面で情報の記録及び再生が可能な光記録媒体を得ることができる。
【００７５】
［保護層］
本発明の光記録媒体では、記録層を物理的及び化学的に保護する目的で、該記録層に隣接して保護層が設けられることある。なお、ダミー基板側にも記録層が形成されている場合にも、当該記録層に隣接して保護層を設けてもよい。
【００７６】
保護層に用いられる材料の例としては、ＺｎＳ、ＺｎＳ−ＳｉＯ2、ＳｉＯ、ＳｉＯ2、ＭｇＦ2、ＳｎＯ2、Ｓｉ3Ｎ4等の無機物質、熱可塑性樹脂、熱硬化性樹脂、ＵＶ硬化性樹脂等の有機物質を挙げることができる。保護層は、例えば、プラスチックの押出加工で得られたフィルムを接着剤を介して反射層上にラミネートすることにより形成することができる。或いは真空蒸着、スパッタリング、塗布等の方法により設けられてもよい。
【００７７】
また、熱可塑性樹脂、熱硬化性樹脂の場合には、これらを適当な溶剤に溶解して塗布液を調製した後、この塗布液を塗布し、乾燥することによっても形成することができる。ＵＶ硬化性樹脂の場合には、この塗布液を塗布し、ＵＶ光を照射して硬化させることによっても形成することができる。これらの塗布液中には、更に帯電防止剤、酸化防止剤、ＵＶ吸収剤等の各種添加剤を目的に応じて添加してもよい。保護層の層厚は一般には０．１μｍ〜１ｍｍの範囲にある。
【００７８】
［記録方法］
本発明の光記録媒体への情報（デジタル情報）の記録方法について説明する。
本発明の光記録媒体への情報の記録には、少なくとも、レーザー光を射出するレーザーピックアップと、光記録媒体を回転させる回転機構と、を有する記録装置を用いる。まず、回転機構を用いて、未記録の光記録媒体を所定の記録線速度にて回転させながら、レーザーピックアップからレーザー光を照射する。この照射光により、記録層中の色素がその光を吸収して局所的に温度上昇し、例えば、ピットが生成してその光学特性が変わることにより情報が記録される。
なお、記録された情報の再生は、回転させた状態の光記録媒体の記録層に向けてレーザーピックアップからレーザー光を照射して行う。
【００７９】
レーザー光の記録波形は、１つのピットの形成する際には、パルス列でも１パルスでもかまわない。実際に記録しようとする長さ（ピットの長さ）に対する割合が重要である。
レーザー光のパルス幅としては、実際に記録しようとする長さに対して２０〜９５％の範囲が好ましく、３０〜９０％の範囲がより好ましく、３５〜８５％の範囲が更に好ましい。ここで、記録波形がパルス列の場合には、その和が上記の範囲にあることを指す。
【００８０】
レーザー光のパワーとしては、記録線速度によって異なるが、記録線速度が６．６１ｍ／ｓの場合、１〜２０ｍＷの範囲が好ましく、３〜１５ｍＷの範囲がより好ましく、５〜１２ｍＷの範囲が更に好ましい。また、記録線速度が２倍になった場合には、レーザー光のパワーの好ましい範囲は、それぞれ２1/2倍となる。
【００８１】
また、記録密度を高めるために、ピックアップに使用される対物レンズのＮＡは０．５５以上が好ましく、０．６０以上がより好ましい。
本発明においては、記録及び再生の光源として、３５０〜８５０ｎｍの範囲の発振波長を有する半導体レーザーを用いることができる。
【実施例】
【００８２】
次に、実施例により本発明を更に詳細に説明するが、本発明は以下の実施例に限定されるものではない。
【００８３】
［実施例１］
帝人化成(株)社製ポリカーボネート樹脂(パンライトＡＤ５５０３)を用いて射出成形により厚さ０．６ｍｍの基板を成形した。基板の溝トラックピッチは４００ｎｍ、溝部の半値幅は１９０ｎｍ、溝深さは９０ｎｍであった。また、この基板の成形と同様にして、溝のないダミー基板を成形した。
この基板上にＺｎＯ（３部）−Ｇａ２Ｏ３（７部）からなるターゲットを用いて、ＲＦスパッタ法により２０ｎｍの中間層を成膜した。成膜した中間層の４０５ｎｍにおける光透過率は８０％であった。
【００８４】
下記式で表される色素をＴＦＰ１００ｍｌに対し２ｇの比率になるよう秤量して溶解させた液に超音波を２時間照射して色素を溶解させた後、２３℃５０％の環境に０．５時間以上静置し、０．２μｍのフィルターで濾過した。この液を用いて、スピンコート法で中間層付きの基板上に厚さ５５ｎｍの記録層を形成した。
【００８５】
【化１１】
2007168315.tif 000012
【００８６】
さらに、記録層を形成後、８０℃のクリーンオーブン中で１時間加熱処理した。
加熱処理後の試料に、Ａｇ：９８．４ａｔ％、Ｎｄ：０．７ａｔ％、Ｃｕ：０．９ａｔ％からなるターゲットを用いて、真空成膜法により反射層を１００ｎｍの厚みで成膜した。投入電力は２ｋＷ、Ａｒ流量は５ｓｃｃｍで行った。
【００８７】
次いで、反射層上に、紫外線硬化性樹脂（大日本インキ社製  ＳＤ６４０）を滴下、塗布し、その上に、ダミー基板を載せた後、３６００ｒ．ｐ．ｍ．で回転させて紫外線硬化性樹脂を延展させた後にＵＶを照射することで、紫外線硬化性樹脂を硬化させ２枚の基板を貼り合わせて光記録媒体を得た。
【００８８】
作製した光記録媒体を、波長：４０３ｎｍ、ＮＡ＝０．６５のレーザー光学系を搭載したＤＤＵ−１０００（パルステック工業社製）にセットして、クロック周波数６４．８ＭＨｚ、線速６．６１ｍ／ｓにてランダム信号（２Ｔ〜１１Ｔ）を１０ｍＷの記録パワーで記録、同一トラックを３０分間、０．４ｍＷのパワーで再生して、１１Ｔ信号のＨｉレベル、Ｌｏレベル、ＰＲＳＮＲの変化を測定した。記録時には発光波形を最適化して行った。
【００８９】
［実施例２］
中間層をＳｉＯ２からなるターゲットを用いて３０ｎｍの厚みに成膜したこと以外は実施例１と同様にして光記録媒体を作製し、同様にして評価を行った。尚、中間層成膜後の４０５ｎｍにおける光透過率は８４％であった。
【００９０】
［実施例３］
中間層をＳｉからなるターゲットを用いてパルスＤＣ法で２０ｎｍの厚みに成膜したこと以外は実施例１と同様にして光記録媒体を作製し、同様にして評価を行った。尚、中間層成膜後の４０５ｎｍにおける光透過率は４０％であった。
【００９１】
［比較例１］
中間層を設けなかったこと以外は実施例１と同様にして光記録媒体を作製し、同様にして評価を行った。
【００９２】
以上の実施例１〜３及び比較例１の評価結果を表１に示す。
【００９３】
【表１】
2007168315.tif 000013
【００９４】
表１より、実施例１〜３の光記録媒体は、比較例１に記載の光記録媒体と比較して再生耐久試験時の反射率変化が抑制されていることが分かる。また、実施例１、２の光情報記録媒体は、中間層成膜後の光透過率が高く、初期特性も良好である。